얻 어 진 토너 입자 100 질 량부 에 , 이소부 틸 트리 메 톡 시실 란 12 질량 % 로 표면 처리 한 일차 평균 입경 40 nm 의 산화 티타늄 미립자 1 . 0 질 량부 , 헥사 메틸 디 실라 잔 15 질량 % 로 표면 처리 한 일차 평균 입경 20 nm 의 소수성 실리카 미립자 0 . 5 질 량부 를 첨가 하 고 , 헨쉘 믹서 ( FM - 75 형 , 미 쯔 이 미 이 께 가 꼬 끼 ( 주 ) 제 ) 로 혼합 하 여 , 토너 14 를 얻 었 다 . 얻 어 진 토너 14 의 물 성 을 표 1 에 나타낸다 .